(57)【要約】  本発明は、合成紙としての使用に好適にする特性を有するポリエチレンフィルムに関する。キャストフィルムは、それらの各々が外層であり、それらの各々が独立して０．９３ｇ／ｃｍ３を超える密度および２．０ｇ／１０分以上のメルトインデックスを有する直鎖状ポリエチレンを含む第１の層および第３の層と共に、０．９４ｇ／ｃｍ３以上の密度および１．３ｇ／１０分以下のメルトインデックスを有する直鎖状ポリエチレンを含む内層である第２の層を有する。【特許請求の範囲】
【請求項１】
紙代替品としての使用に好適な多層キャストフィルムであって、
ａ．０．９３ｇ／ｃｍ３を超える密度および２．０ｇ／１０分以上のメルトインデックスを有する直鎖状ポリエチレンを含む第１の層
ｂ．０．９４ｇ／ｃｍ３を超える密度および１．３ｇ／１０分以下のメルトインデックスを有する直鎖状ポリエチレンを含む第２の層
ｃ．０．９３ｇ／ｃｍ３を超える密度および２．０ｇ／１０分以上のメルトインデックスを有する直鎖状ポリエチレンを含む第３の層
を含み、前記第１の層および前記第３の層が、各々前記フィルムの外層であり、前記フィルムが、少なくとも１００ミクロンの全体的な厚さを有する、多層キャストフィルム。
【請求項２】
各外層が、同じ直鎖状ポリエチレンを含む、請求項２に記載の多層キャストフィルム。
【請求項３】
前記第２の層が、０．９５ｇ／ｃｍ３を超える密度を有する直鎖状ポリエチレンを含む、請求項１に記載の多層キャストフィルム。
【請求項４】
前記第２の層が、１．０ｇ／１０分以下のメルトインデックスを有する直鎖状ポリエチレンを含む、請求項１に記載の多層キャストフィルム。
【請求項５】
前記第１層および／または前記第３の層が、３．０ｇ／１０分以上のメルトインデックスを有する直鎖状ポリエチレンを含む、請求項１に記載の多層キャストフィルム。
【請求項６】
第２の層に１つ以上の追加のポリマーをさらに含み、前記追加のポリマーが、前記第２の層の５０重量％未満を構成する、請求項１に記載の多層キャストフィルム。
【請求項７】
前記追加のポリマーが、低密度ポリエチレンである、請求項６に記載の多層キャストフィルム。
【請求項８】
前記フィルムが、少なくとも１２５ミクロンの合計厚さを有する、請求項１に記載の多層キャストフィルム。
【請求項９】
前記フィルムが、前記フィルムの５重量パーセント未満の充填剤を含有する、請求項１に記載の多層フィルム。
【請求項１０】
前記フィルムが、少なくとも３００ＭＰａの、縦方向における２％セカント係数を有する、請求項１に記載の多層キャストフィルム。
【請求項１１】
前記フィルムが、５０ｇ／ミル以下の縦方向におけるエルメンドルフ引裂度を有する、請求項１に記載の多層キャストフィルム。
【請求項１２】
前記フィルムが、６０ｇ／ミル以上の横方向におけるエルメンドルフ引裂度を有する、請求項１に記載の多層キャストフィルム。
【請求項１３】
前記フィルムが、７０％を超える４５°光沢を有する、請求項１に記載の多層キャストフィルム。
【請求項１４】
前記第２の層に使用される前記直鎖状ポリエチレンの密度が、前記第１の層または前記第３の層のいずれかに使用される前記直鎖状ポリエチレンの密度よりも高い、請求項１に記載の多層キャストフィルム。
【請求項１５】
前記直鎖状ポリエチレンの密度が、前記第１の層または前記第３の層のいずれかに使用される前記直鎖状ポリエチレンの密度よりも少なくとも０．００１ｇ／ｃｍ３高い、請求項１４に記載の多層キャストフィルム。
【発明の詳細な説明】
【技術分野】
【０００１】
本発明は、フィルム、およびより具体的には向上した光学特性と共に良好な剛性属性を有するキャストフィルムに関する。
【背景技術】
【０００２】
用語「合成紙」とは、セルロース紙と同様の感触および印刷適性を有するプラスチックフィルムおよびシート製品を指す。合成紙は、典型的にはポリオレフィン（例えば、ポリエチレンまたはポリプロピレン）系ポリマー材料であり、これは延伸され配向されてセルロース紙の剛性および感触を有するシートを形成する。これらのタイプのプラスチックシート製品は、耐久性および靭性が要求されるセルロース紙に代わる改良された代替品を提供できることが認識されている。ポリオレフィンから製造されたプラスチックシートは、耐紫外線性、良好な引裂強度、耐水性、および多くの消費後の廃棄物用途においてリサイクルされる能力を提供するので、他のプラスチックを上回るいくつかの利点を有する。
【０００３】
合成紙は、長年プラスチック業界によって商業的に製造されてきており、多くの異なる形態を取ってきた。それらは、多孔性（すなわち多区画）または非多孔性構造体を有する製品を含み、それらのうちのいくつかは、印刷品質を改善するために充填剤および／または顔料含有表面コーティングで被覆されている。多孔化技術は、製造される合成紙の密度を低減するために頻繁に用いられてきた。
【０００４】
従来より、合成紙は、カレンダー加工、キャスティング、または吹込押出プロセス、その後の二軸延伸を使用することによって、ポリエステル、ポリ塩化ビニル（ＰＶＣ）、ポリプロピレン（ＰＰ）、またはポリエチレン（ＰＥ）樹脂を用いて製造される。ＰＰ樹脂は、従来のパルプ系の紙を上回る優れた耐久性を提供する。ポリエチレンを用いて合成紙を製造することが経済的に望ましいが、今日まで、特に大量の充填剤を添加しなければ、ポリエチレン樹脂を用いてポリプロピレン系合成紙の剛性を達成することは困難であることが証明されている。例えば、直接フィルムを押出し同時に二軸配向する二軸スクリュ押出機によって、ＴｉＯ２および炭酸カルシウムと配合された高密度ポリエチレン（ＨＤＰＥ）を使用したＰＥ系合成紙が存在する。
【０００５】
現在、ほとんどの合成紙は、２００〜９００ミクロン（８〜３５ミル）程の厚さである傾向がある。高輝度白色度、不透明度、水性インク付着性、引っかき抵抗性、剛性、デッドフォールド特性、パンク強度、低摩擦係数、およびよりバランスの取れたＭＤ／ＴＤ強度などの、紙状の品質を維持しながら、構造をダウンゲージすることができることも望ましい。より新しい紙状フィルムは、これらの特色の全てではないがいくつかを有し得る−例えば、印刷可能であり得るが、紙ほどの剛性を有し得ない。典型的なＰＥ系合成紙は、直接フィルムを押出し同時に二軸配向する二軸スクリュ押出機によって、ＴｉＯ２および炭酸カルシウムと配合されたＨＤＰＥである。
【０００６】
本開示は、他の合成紙溶液と比較してダウンゲージングを可能にする合成紙用途に使用可能な多層フィルムを提供する。本開示は、少なくとも３つの層を含む多層キャストフィルムを提示する。外層である第１の層は、０．９３ｇ／ｃｍ３を超える密度および２．０ｇ／１０分以上のメルトインデックスを有する直鎖状ポリエチレンを含む。内層である第２の層は、０．９４ｇ／ｃｍ３を超える密度および１．３ｇ／１０分以下のメルトインデックスを有する直鎖状ポリエチレンを含む。これも外層である第３の層は、０．９３ｇ／ｃｍ３を超える密度および２．０ｇ／１０分以上のメルトインデックスを有する直鎖状ポリエチレンを含む。本開示のフィルムは、少なくとも１００ミクロンの全体的な厚さを有するであろう。
【発明を実施するための形態】
【０００７】
本明細書で使用される用語「ポリマー」とは、同じタイプまたは異なるタイプにかかわらず、モノマーを重合することによって調製されたポリマー化合物を指す。したがって、総称のポリマーは、１つのタイプのみのモノマーから調製されるポリマーを指すために通常用いられる用語「ホモポリマー」、ならびに２つ以上の異なるモノマーから調製されるポリマーを指す「コポリマー」を包含する。
【０００８】
「ポリエチレン」は、エチレンモノマーから誘導された、５０重量％を超える単位を含むポリマーを意味するものとする。これは、ポリエチレンホモポリマーまたはコポリマー（２つ以上のコモノマーに由来する単位を意味する）を含む。当該技術分野において既知の一般的なポリエチレンの形態としては、低密度ポリエチレン（ＬＤＰＥ）、直鎖状低密度ポリエチレン（ＬＬＤＰＥ）、超低密度（Ｕｌｔｒａ  Ｌｏｗ  Ｄｅｎｓｉｔｙ）ポリエチレン（ＵＬＤＰＥ）、超低密度（Ｖｅｒｙ  Ｌｏｗ  Ｄｅｎｓｉｔｙ）ポリエチレン（ＶＬＤＰＥ）、直鎖状および実質的に直鎖状の低密度樹脂の両方を含むシングルサイト触媒直鎖状低密度ポリエチレン（ｍ−ＬＬＤＰＥ）、および高密度ポリエチレン（ＨＤＰＥ）が挙げられる。平均値（Ｍｎ、Ｍｗ、Ｍｚ）として表され得るポリマーの分子量は、ＡＳＴＭ  Ｄ１２３８（２．１６ｋｇ、１９０℃）に従って決定されるポリマーメルトインデックスと関連する。
【０００９】
これらのポリエチレン材料は、概して当該技術分野において既知であるが、以下の説明は、これらの異なるポリエチレン樹脂のうちの間のいくつかの違いを理解するのに役立ち得る。
【００１０】
用語「ＬＤＰＥ」とはまた、「高圧エチレンポリマー」、または「高分枝鎖状ポリエチレン」とも称され得、ポリマーが、過酸化物などのフリーラジカル開始剤を使用して、１４，５００ｐｓｉ（１００ＭＰａ）超の圧力で、オートクレーブまたは管状反応器中で、部分的または完全に、ホモ重合または共重合されることを意味するように定義される（例えば、参照により本明細書に組み込まれる、ＵＳ４，５９９，３９２参照）。典型的には、ＬＤＰＥ樹脂は、０．９１６〜０．９４０ｇ／ｃｍ３の範囲の密度を有する。
【００１１】
用語「ＬＬＤＰＥ」または「直鎖状低密度ポリエチレン」とは、従来のチーグラー−ナッター触媒系、ならびにメタロセンなどのシングルサイト触媒を使用して作製された樹脂（時折「ｍ−ＬＬＤＰＥ」と称される）の両方を含む。ＬＬＤＰＥは、ＬＤＰＥほど長くない鎖分枝を含有し、米国特許第５，２７２，２３６号、米国特許第５，２７８，２７２号、米国特許第５，５８２，９２３号、および米国特許第５，７３３，１５５号でさらに定義される実質的に直鎖状のエチレンポリマー；米国特許第３，６４５，９９２号などの均質分枝鎖状直鎖状エチレンポリマー組成物；米国特許第４，０７６，６９８号に開示されるプロセスに従って調製されたものなどの不均質分枝鎖状エチレンポリマー；ならびに／またはそれらのブレンド（米国特許第３，９１４，３４２もしくは米国特許第５，８５４，０４５に開示されるものなど）を含む。直鎖状ＰＥは、当該技術分野において既知の任意のタイプの反応器または反応器構造を使用して、最も好ましくはガス相、溶液相反応器を用いた、ガス相、溶液相、もしくはスラリーの重合、またはそれらの組み合わせを介して作製され得る。
【００１２】
用語「ＨＤＰＥ」すなわち高密度ポリエチレンは、約０．９４０ｇ／ｃｍ３を超える密度を有するポリエチレンを指すために時折使用され、これは概して、チーグラー−ナッター触媒、クロム触媒、またはさらにメタロセン触媒を用いて調製される。同様に、「ＭＤＰＥ」すなわち中密度ポリエチレンは、約０．９２６〜約０．９４０ｇ／ｃｍ３の範囲の密度を有するポリエチレンのサブセットを指すために、時折使用される）。
【００１３】
本発明では、以下の分析方法を使用する。
【００１４】
密度は、ＡＳＴＭ  Ｄ７９２に従って決定される。
【００１５】
「Ｉ２」（またはポリプロピレン樹脂用のＭＦＲ）とも称される「メルトインデックス」は、ＡＳＴＭ  Ｄ−１２３８（ポリエチレン樹脂では１９０℃、２．１６ｋｇ；ポリプロピレン樹脂では２３０℃、２．１６ｋｇ）に従って決定される。
【００１６】
２％セカント係数は、ＡＳＴＭ  Ｄ−８８２に従って決定される。
【００１７】
エルメンドルフ引裂度は、ＡＳＴＭ  Ｄ−１９２２に従って決定さる。
【００１８】
光沢は、ＡＳＴＭ  Ｄ−２４５７に従って４５°の角度で決定される。
【００１９】
得られたフィルムの曇価とは、合計曇価（すなわち内部曇価プラス外部曇価）を指し、ＡＳＴＭ  Ｄ１００３に従って決定される。
【００２０】
引張特性（破断応力；降伏点におけるひずみ；降伏点における応力；ピーク荷重）は、ＡＳＴＭ  Ｄ−６３８に従って決定される。
【００２１】
キャストフィルム
その最も広い意味において、本発明は、少なくとも以下の層：
ａ．０．９３ｇ／ｃｍ３を超える密度および２．０ｇ／１０分以上のメルトインデックスを有する直鎖状ポリエチレンを含む第１の層
ｂ．０．９４ｇ／ｃｍ３を超える密度および１．３ｇ／１０分以下のメルトインデックスを有する直鎖状ポリエチレンを含む第２の層
ｃ．０．９３ｇ／ｃｍ３を超える密度および２．０ｇ／１０分以上のメルトインデックスを有する直鎖状ポリエチレンを含む第３の層
を含み、第１の層および第３の層が、各々フィルムの外層であり、フィルムが、少なくとも１００ミクロンの全体的な厚さを有する、キャストフィルムである。
【００２２】
第３の層を構成するポリエチレンは、必須ではないが、有利には、第１の層に使用されるものと同じ直鎖状ポリエチレンであり得る。
【００２３】
他の層はまた、バリア特性または優れた封止性を有するパッケージなどの特定の属性を送達するために、特定のキャスト押出機の能力に応じて加えられてもよい。しかしながら、これらの追加の層は、本発明のフィルムが、０．９４ｇ／ｃｍ３を超える密度および１．３ｇ／１０分以下のメルトインデックスを有する１つ以上の直鎖状ポリエチレンで構成されるコア層、ならびに各々独立して、０．９３ｇ／ｃｍ３を超える密度および２．０ｇ／１０分以上のメルトインデックスを有する１つ以上の直鎖状ポリエチレンを含む少なくとも２つの外層またはスキン層を有する、少なくとも３つの層を常に含有すると本明細書に記載の本発明に、加えられる。
【００２４】
本開示のキャストフィルムは、概して約１００、１５０、または１７５ミクロン〜約３００、２５０、２２５または２００ミクロンの範囲の合計厚さを有するであろう。
【００２５】
第２の層、すなわちコア、層は、概してキャストフィルムの３０〜８０重量パーセント、より好ましくはキャストフィルムの４０〜７０重量パーセントを構成するであろう。第１および第３の、すなわち「スキン」層は、一括してキャストフィルムの２０〜７０重量パーセント、より好ましくはキャストフィルムの３０〜６０重量パーセントを概して構成するであろう。第３の層は、第１層とほぼ同じ厚さであることが概して好ましいため、第３の層および第２の層は、キャストフィルムの５〜４０重量パーセント、より好ましくはキャストフィルムの１０〜３０重量パーセントを各々構成することが概して好ましい。キャストフィルムが、追加の層を含み得ることもまた考慮される。これらの層は、追加の機能、例えばバリア特性または封止能力を提供するように選択されてもよい。
【００２６】
本発明のフィルムの層の各々は、中密度ポリエチレン（ＭＤＰＥ）または高密度ポリエチレンポリマー（ＨＤＰＥ）を含むであろう。ＭＤＰＥおよびＨＤＰＥ材料は、当該技術分野において周知であり、概して、ＭＤＰＥでは０．９４０ｇ／ｃｍ３まで、ＨＤＰＥでは０．９４０ｇ／ｃｍ３超の密度を有する直鎖状ポリエチレン材料を指す。本発明では、いかなるタイプの直鎖状ＰＥを使用することができる。これは、米国特許第５，２７２，２３６号、米国特許第５，２７８，２７２号、米国特許第５，５８２，９２３号、および米国特許第５，７３３，１５５号でさらに定義される実質的に直鎖状エチレンポリマー；米国特許第３，６４５，９９２号のものなどの均質分枝鎖状直鎖状エチレンポリマー組成物；米国特許第４，０７６，６９８号に開示のプロセスに従って調製されたものなどの不均質分枝鎖状エチレンポリマー；ならびに／またはそれらのブレンド（米国特許第３，９１４，３４２または米国特許第５，８５４，０４５に開示のものなど）が挙げられる。ＭＤＰＥまたはＨＤＰＥは、当該技術分野において既知の任意のタイプの反応器または反応器構造を使用して、最も好ましくはガス相およびスラリー相反応器を用いた、ガス相、溶液相、もしくはスラリーの重合、またはそれらの任意の組み合わせを介して作製され得る。好ましい直鎖状ポリエチレン樹脂は、例えば、商標名ＤＯＷＬＥＸ（商標）２０５０ＢおよびＥＬＩＴＥ（商標）５９６０ＧでＴｈｅ  Ｄｏｗ  Ｃｈｅｍｉｃａｌ  Ｃｏｍｐａｎｙによって販売されている。
【００２７】
第１および／または第３の層（外層）に使用するためのＭＤＰＥおよび／またはＨＤＰＥ成分は、少なくとも０．９３０ｇ／ｃｍ３、好ましくは少なくとも０．９４０ｇ／ｃｍ３の密度を有する。第１層または第３の層に使用するためのＨＤＰＥ成分はまた、２．０ｇ／１０分を超える、より好ましくは３．０ｇ／１０分を超え、かつ１０ｇ／１０分より低いメルトインデックスを有する。
【００２８】
第１および第３の層は、密度およびメルトインデックスの制限を満たす１つ以上のＭＤＰＥ／ＨＤＰＥ樹脂を約８０〜１００％それぞれ独立して含有するが、他の材料を含有してもよい。したがって、第１および／または第３の層に使用するための合計組成物は、有利には７５〜９８％のＭＤＰＥ／ＨＤＰＥ、または８５〜９０％のＭＤＰＥ／ＨＤＰＥで構成され得る。第２の層および第３の層に使用される全ての（すなわち１００％）樹脂が、上述の種類のＭＤＰＥ／ＨＤＰＥ樹脂であることが好ましい。
【００２９】
第２の層（内部またはコア層）に使用するためのＨＤＰＥ成分は、少なくとも０．９４０ｇ／ｃｍ３、より好ましくは少なくとも０．９４２ｇ／ｃｍ３の密度を有する。第２の層に使用するためのＨＤＰＥ成分はまた、１．３ｇ／１０分未満、より好ましくは１．０ｇ／１０分未満のメルトインデックスを有する。第１および／または第３の層に使用される材料の密度は、第２の層に使用される材料の密度と同じかそれより低いことが、概して好ましい。いくつかの好ましい実施形態では、第２の層と第１および／または第２の層との間の密度の差は、少なくとも０．００１ｇ／ｃｍ３、０．００２ｇ／ｃｍ３、０．０１ｇ／ｃｍ３、またはさらに０．０２ｇ／ｃｍ３である。
【００３０】
第２の層は、好ましくは、密度およびメルトインデックスの制限を満たす１つ以上のＨＤＰＥを約５０〜１００％含有するが、他の材料を含有してもよい。したがって、第２の層に使用するための合計組成物は、有利には７５〜９８％のＨＤＰＥ、または８５〜９０％のＨＤＰＥで構成され得る。少量でコア層に有利に添加され得る１つのポリマーは、低密度ポリエチレンすなわちＬＤＰＥとして業界で既知の高圧低密度タイプの樹脂である。０．９１７〜０．９３５ｇ／ｃｍ３、好ましくは０．９２０〜０．９２９ｇ／ｃｍ３の範囲の密度を有するＬＤＰＥが好ましい。ＬＤＰＥが、０．１〜５．０ｇ／１０分、より好ましくは０．３〜２．０ｇ／１０分のメルトインデックスを有することも好ましい。本発明の第２の層は、５０重量パーセント程のＬＤＰＥを含有し得るが、第２の層は、２〜２０パーセントのＬＤＰＥ、より好ましくは５〜１５％のＬＤＰＥを含むことが好ましい。
【００３１】
本発明のキャストフィルムは、当該技術分野において概して既知であるような従来のキャストフィルム法によって作製することができる。本発明の実施に必須ではないが、押出後、フィルムに単軸または二軸配向を施すことが可能である。いくつかの実施形態では、本発明のフィルムは、有利には、縦方向および／または横方向に少なくとも５０％、好ましくは少なくとも１００％延伸され得る。
【００３２】
当該技術分野において概して既知であるように、層の各々は、顔料、無機充填剤、紫外線安定剤、酸化防止剤、滑り止め剤または抗ブロッキング添加剤などの添加剤を含み得る。本開示のフィルム中に含有される充填剤の量を制限することが望ましい場合がある。例えば、フィルムが（フィルムの合計重量に対して）５％未満、より好ましくは３％未満、またはさらに１％以下の充填剤を含有することが望ましい場合がある。
【００３３】
本発明のキャストフィルムは、それらの２％セカント係数によって証明されるように、高い剛性を特徴とするであろう。好ましくは、フィルムは、少なくとも３００ＭＰａ（約４３，５００ｐｓｉ）、３５０ＭＰａ（約５０，７００ｐｓｉ）、４００ＭＰａ（約５８，０００ｐｓｉ）、またはさらに４５０ＭＰａ（約６５，２００ｐｓｉ）以上の２％セカント係数を有するであろう。
【００３４】
本発明のキャストフィルムはまた、破断応力における比較的高い引張強度を有することを特徴とするであろう。好ましくは、フィルムは、少なくとも１０ＭＰａ（約１，４５０ｐｓｉ）、１５ＭＰａ（約２，２００ｐｓｉ）、２０ＭＰａ（約２，９００ｐｓｉ）、２５ＭＰａ（約３，６００ｐｓｉ）、またはさらに３０ＭＰａ（約４，３００ｐｓｉ）の引張度／破断応力を有するであろう。
【００３５】
本発明のキャストフィルムはまた、降伏点における比較的高い引張ひずみを有することを特徴とするであろう。好ましくは、フィルムは、少なくとも６％、８％、またはさらに１０％の、降伏点における引張ひずみを有するであろう。
【００３６】
本発明のキャストフィルムはまた、降伏点における比較的高い引張応力を有することを特徴とするであろう。好ましくは、フィルムは、１０ＭＰａ（約１，４５０ｐｓｉ）、またはさらに１５ＭＰａ（約２，２００ｐｓｉ）の、降伏点における引張応力を有するであろう。
【００３７】
本発明のキャストフィルムはまた、ピーク荷重における比較的高い引張強度を有することを特徴とするであろう。好ましくは、フィルムは、４５Ｎ（約１０ｌｂｆ）、６５Ｎ（約１５ｌｂｆ）、８５Ｎ（約１９ｌｂｆ）、またはさらに１１０Ｎ（約２５ｌｂｆ）の、ピーク荷重における引張強度を有するであろう。
【００３８】
本発明のキャストフィルムはまた、比較的高い光沢値を有するであろう。好ましくは、４５°におけるフィルムの光沢は、少なくとも３０％、より好ましくは少なくとも４０％であろう。
【００３９】
本発明のキャストフィルムはまた、そのエルメンドルフ引裂値を特徴とし得る。多くの用途では、横方向（ＣＤ）における引裂度が縦方向（ＭＤ）における引裂度よりも高いことが好ましい。フィルムは、１００ｇ／ミル、６０ｇ／ミル、またはさらに４５ｇ／ミルより低い縦方向（ＭＤ）におけるエルメンドルフ引裂度を有し得る。多くの用途では、ＣＤにおける引裂度は、少なくとも６０ｇ／ミル、７０ｇ／ミル、またはさらに８０ｇ／ミルであり得る。
【実施例】
【００４０】
本発明の有効性を実証するために、一連の３層キャストフィルムを作製する。フィルムは、表１に記載の樹脂を使用して、コア層上に５００°Ｆ（２６０℃）、スキン層上に５５０°Ｆ（約２８８℃）の設定温度、７０°Ｆ（約２１℃）の冷却温度で、２０ミル（約５００ミクロン）のダイギャップを備えたＤａｖｉｓ  Ｓｔａｎｄａｒｄキャストラインで、４００ｌｂｓ／時（約１８１ｋｇ／時）の出力で作製される。表２に報告されているように、巻き取り速度を調整して様々な厚さのフィルムを製造する。フィルム構造体は、全てＡ／Ｂ／Ａであり、各Ａ層は同じでありフィルムの重量で示した量を表し、残りはＢ層（または本開示に記載の第２の層）である。
【００４１】
以下の樹脂を使用する。
【００４２】
【表１】
2019523157.tif 000002
【００４３】
【表２】
2019523157.tif 000003
【００４４】
１０個全てのサンプルのフィルム特性を、表３に示す。
【００４５】
【表３】
2019523157.tif 000004
【００４６】
表３に見られるように、本発明の実施例は、許容可能な機械的特性（弾性率、引裂度、および引張度を含む）を有するフィルムが、コア層中に比較的高い分子量（Ｉ２＜１．３ｇ／１０分）を有するＨＤＰＥ樹脂（密度０．９４０ｇ／ｃｍ３）以上）、および外層中により低い分子量を有するＭＤＰＥ／ＨＤＰＥ樹脂使用することによって得ることができることを実証する。同程度の厚さのＰＰ系フィルムと比較して、本発明のフィルムは、より高い弾性率を示す。同様の厚さの充填ＰＥフィルムと比較して、本発明のフィルムは、向上した引張特性を示す。フィルムが、５ミルにダウンゲージされたときでさえも許容可能なフィルムが達成され（本発明の実施例４）、これらのフィルムが同様にダウンゲージされたときに特性がＰＰまたは充填ＰＥフィルムよりも良好に保持されることも、観察される。
【００４７】
本開示は、本明細書に含まれる実施形態および例示に限定されず、実施形態の一部、および異なる実施形態の要素の組み合わせを含む実施形態の変更された形態を、以下の特許請求の範囲内に含むことが明確に意図される。さらに、以下の従属請求項に記載の制限は、必要な変更を加えれば、任意の他の従属請求項における制限と組み合わせられ得ることが考慮される。
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
紙代替品としての使用に好適な多層キャストフィルムであって、
ａ．０．９３ｇ／ｃｍ３を超える密度および２．０ｇ／１０分以上のメルトインデックスを有する直鎖状ポリエチレンを含む第１の層、
ｂ．０．９４ｇ／ｃｍ３を超える密度および１．３ｇ／１０分以下のメルトインデックスを有する直鎖状ポリエチレンを含む第２の層、
ｃ．０．９３ｇ／ｃｍ３を超える密度および２．０ｇ／１０分以上のメルトインデックスを有する直鎖状ポリエチレンを含む第３の層、を含み、
前記第１の層および前記第３の層が、各々前記フィルムの外層であり、前記フィルムが、押出後、単軸または二軸配向を施され、少なくとも１２５ミクロンの全体的な厚さを有する、多層キャストフィルム。
【請求項２】
各外層が、同じ直鎖状ポリエチレンを含む、請求項１に記載の多層キャストフィルム。
【請求項３】
前記第２の層が、０．９５ｇ／ｃｍ３を超える密度を有する直鎖状ポリエチレンを含む、請求項１に記載の多層キャストフィルム。
【請求項４】
前記第２の層が、１．０ｇ／１０分以下のメルトインデックスを有する直鎖状ポリエチレンを含む、請求項１に記載の多層キャストフィルム。
【請求項５】
前記第１層および／または前記第３の層が、３．０ｇ／１０分以上のメルトインデックスを有する直鎖状ポリエチレンを含む、請求項１に記載の多層キャストフィルム。
【請求項６】
第２の層に１つ以上の追加のポリマーをさらに含み、前記追加のポリマーが、前記第２の層の５０重量％未満を構成する、請求項１に記載の多層キャストフィルム。
【請求項７】
前記追加のポリマーが、低密度ポリエチレンである、請求項６に記載の多層キャストフィルム。
【請求項８】
前記フィルムが、前記フィルムの５重量パーセント未満の充填剤を含有する、請求項１に記載の多層キャストフィルム。
【請求項９】
前記フィルムが、少なくとも３００ＭＰａの、縦方向における２％セカント係数を有する、請求項１に記載の多層キャストフィルム。
【請求項１０】
前記フィルムが、５０ｇ／ミル以下の縦方向におけるエルメンドルフ引裂度を有する、請求項１に記載の多層キャストフィルム。
【請求項１１】
前記フィルムが、６０ｇ／ミル以上の横方向におけるエルメンドルフ引裂度を有する、請求項１に記載の多層キャストフィルム。
【請求項１２】
前記フィルムが、７０％を超える４５°光沢を有する、請求項１に記載の多層キャストフィルム。
【請求項１３】
前記第２の層に使用される前記直鎖状ポリエチレンの密度が、前記第１の層または前記第３の層のいずれかに使用される前記直鎖状ポリエチレンの密度よりも高い、請求項１に記載の多層キャストフィルム。
【請求項１４】
前記直鎖状ポリエチレンの密度が、前記第１の層または前記第３の層のいずれかに使用される前記直鎖状ポリエチレンの密度よりも少なくとも０．００１ｇ／ｃｍ３高い、請求項１３に記載の多層キャストフィルム。
【国際調査報告】
2019523157.tif 000005
2019523157.tif 000006